(57)【要約】【課題】通常の室内環境で使用する場合においても一酸化炭素の除去率が高く、且つ使用寿命の長い一酸化炭素などの有害物質を除去することができる触媒体、触媒構造体を提供する。【解決手段】吸湿物質に酸化物系セラミックス粉体が分散されてなる吸湿性コート層の表面および／または内部に、触媒微粒子が保持された触媒体に関する。また、基体と、基体の壁面上に形成された酸化物系セラミックス粉体が分散されてなる吸湿性を有する多孔質シリカを含んだ吸湿性コート層と、触媒微粒子とを備え、吸湿性コート層の表面および内部に、触媒微粒子が保持された触媒構造体に関する。【選択図】図１
2008229587.tif 000002
【特許請求の範囲】
【請求項１】
吸湿物質に酸化物系セラミックス粉体が分散されてなる吸湿性コート層の表面および／または内部に、触媒微粒子が保持された触媒体。
【請求項２】
前記酸化物系セラミックス粉体は、二酸化チタン粉体を含む請求項１に記載の触媒体。
【請求項３】
前記酸化物系セラミックス粉体は、二酸化チタン粉体と酸化ジルコニウム粉体とを含む請求項１に記載の触媒体。
【請求項４】
前記吸湿物質は、多孔質シリカを含み、
前記多孔質シリカの中に、
チタン／珪素のモル比が０．１５〜１．２の割合で酸化物系セラミックス粉体が分散された請求項２または３に記載の触媒体。
【請求項５】
平均細孔径が５０ｎｍ以下の前記多孔質シリカを含む請求項１に記載の触媒体。
【請求項６】
前記多孔質シリカは、平均細孔径が０．５ｎｍ〜２ｎｍであり、比表面積が６５０ｍ2／ｇより大きく１０００ｍ2／ｇ以下である請求項５に記載の触媒体。
【請求項７】
前記多孔質シリカは、平均細孔径が２ｎｍより大きく２０ｎｍ以下であり、比表面積が１００〜６５０ｍ2／ｇである請求項５に記載の触媒体。
【請求項８】
基体と、
前記基体の壁面上に形成された酸化物系セラミックス粉体が分散されてなる吸湿性を有する吸湿性コート層と、
触媒微粒子とを備え、
前記吸湿性コート層は、多孔質シリカを含み、
前記吸湿性コート層の表面および内部に、前記触媒微粒子が保持された触媒構造体。
【請求項９】
前記基体は、ハニカム構造を有するハニカム基体を含む請求項８に記載の触媒構造体。
【請求項１０】
前記ハニカム基体は、金属製のハニカム基体である請求項９に記載の触媒構造体。
【請求項１１】
前記ハニカム基体は、セラミック製のハニカム基体である請求項９に記載の触媒構造体。
【請求項１２】
前記触媒微粒子は、Ｐｔ、Ａｕ、Ｒｈ、Ａｇ、Ｐｄ、Ｉｒからなる群より選択された少なくとも一種以上の金属微粒子であり、且つその平均粒径が１０ｎｍ以下である請求項８に記載の触媒構造体。
【請求項１３】
前記触媒微粒子の濃度が、触媒構造体の容量に対して、０．５〜２．０ｇ／Ｌである請求項１２に記載の触媒構造体。
【請求項１４】
前記触媒微粒子は、ＰｔＲｈ、ＰｔＲｕからなる群より選択された少なくとも一種以上の金属合金微粒子である請求項８に記載の触媒構造体。
【請求項１５】
請求項１〜７のいずれかに記載の触媒体、または請求項８〜１４のいずれかに記載の触媒構造体がフィルタとして備えられた空気調和機。
【発明の詳細な説明】
【技術分野】
【０００１】
本発明は、一酸化炭素ガスを効率よく除去する触媒体および触媒構造体、ならびにこれらを備えた空気調和機に関する。
【背景技術】
【０００２】
一酸化炭素は、人体に極めて有毒であることが知られている。ところで近年、室内の気密性が高くなっており、換気が十分に行われない住宅の室内では、灯油・ガス等を用いた暖房・調理機器使用時、あるいは喫煙時に、室内の一酸化炭素の濃度が１０ｐｐｍ（自然環境ではおおむね０．０１〜０．２ｐｐｍ）を越えることがある。
【０００３】
一酸化炭素は、酸素よりも約２５０倍も赤血球中のヘモグロビンと結合しやすい。また、ヘモグロビンの４つある結合サイトのうち１つが一酸化炭素と結合したカルボキシヘモグロビンは、他のサイトに結合した酸素を放出しにくいという性質を持つ。よって、微量の一酸化炭素が人体に取り込まれた場合でも、酸素運搬能力が減少して、人体が酸素欠乏状態になる。この結果、血液中の赤血球が増加する多血症（赤血球増加症）状態になり、血栓等が生じやすくなる。
【０００４】
一般に、一酸化炭素濃度が２００ｐｐｍ以上となると、２〜３時間で前頭部に軽度の頭痛といった一酸化炭素中毒症状が生じるが、この濃度未満であっても、上述したように人体が酸素欠乏状態となる。また、一酸化炭素は、血管内皮を障害するとともに、ＨＤＬコレステロール（いわゆる善玉コレステロール）を破壊するため、動脈硬化を促進させることが知られている。このように、中毒になる濃度以下であっても、一酸化炭素は循環器系や血管系の健康障害をひきおこす危険性がある。このようなことから、一酸化炭素を常温室内環境で迅速に除去することが強く望まれている。
【０００５】
従来、一酸化炭素除去用の触媒として、ＭｎＯ2−ＣｕＯ系のホプカライト触媒が利用されていた。しかし、このホプカライト触媒は、空気中の水分によって、一酸化炭素を酸化除去する能力が低下してしまうため、通常の室内環境（温度１０〜３０℃、湿度２０〜６０％）では長時間使用することができないという問題があった。
【０００６】
ここで、一酸化炭素除去触媒に関する技術としては、特許文献１、２および３が提案されている。
【０００７】
特許文献１は、細孔直径が１１０Å以下の細孔を実質的に含まないアルミナ担体上に、ＰｔまたはＰｄとともに、Ｆｅ、Ｃｏ、Ｎｉ等を担持させる技術である。この技術によると、耐吸湿性に優れた一酸化炭素除去触媒を提供できるとされる。
【０００８】
この技術では、アルミナ担体の細孔で水分を吸着させ、雰囲気ガス中の水分を除去することにより、水分の触媒への悪影響を防止するのであるが、日本の様な湿度が比較的高い地域で用いる場合には、長時間の使用によりアルミナの水分吸着能力が飽和してしまうため、触媒の活性状態が長く続かないという問題があった。
【０００９】
特許文献２は、ハニカム形状の基体に、親水性のゼオライトを担持させ、更に０．１０〜０．２０重量％の白金を担持させた触媒を、２５０℃〜４００℃に加熱させて一酸化炭素を除去する技術である。この技術によると、効率的に一酸化炭素を除去できるとされる。
【００１０】
しかし、この技術では、触媒を２５０〜４００℃に加熱しなければならないため、一酸化炭素除去装置の温度が非常に高温となるため、冷却機を取り付けなければ、安全に使用できないという問題があった。
【００１１】
特許文献３は、シリカゲルなどに酸化スズなどを担持したものにＰｔを担持させ、少量の水を加えることにより一酸化炭素を酸化除去するというものである。
【００１２】
しかし、この技術では、シリカゲルを基材として用いておりＰｔとの間に酸化スズのコート層を挟んでいるためシリカゲルに吸収した水分を直接反応に用いることが困難であるという問題があった。
【特許文献１】特開平１−１５９０５８号公報
【特許文献２】特開２００６−１７４２５号公報
【特許文献３】米国特許第４９９１１８１号
【発明の開示】
【発明が解決しようとする課題】
【００１３】
本発明者らは、上述の課題を解決するために鋭意研究を行なったところ、ＰｔやＡｕ等の触媒微粒子による一酸化炭素等の除去能力が、触媒微粒子近傍の水分量が多いほど高まることを見出した。本発明は、このような知見に基づいて完成されたものであって、通常の室内環境で使用する場合においても一酸化炭素等の除去率が高く、且つ使用寿命の長い一酸化炭素などの有害物質を除去することができる触媒体、触媒構造体を提供することを目的とする。
【課題を解決するための手段】
【００１４】
本発明は、吸湿物質に酸化物系セラミックス粉体が分散されてなる吸湿性コート層の表面および／または内部に、触媒微粒子が保持された触媒体に関する。
【００１５】
また、本発明の触媒体において、酸化物系セラミックス粉体は、二酸化チタン粉体または、二酸化チタン粉体と酸化ジルコニウム粉体とを含むことが好ましい。
【００１６】
また、本発明の触媒体において、吸湿物質は、多孔質シリカを含み、多孔質シリカの中に、チタン／珪素のモル比が０．１５〜１．２の割合で酸化物系セラミックス粉体が分散されていることが好ましい。
【００１７】
また、本発明の触媒体において、平均細孔径が５０ｎｍ以下の多孔質シリカを含むことが好ましい。
【００１８】
また、本発明の触媒体において、多孔質シリカは、平均細孔径が０．５ｎｍ〜２ｎｍであり、比表面積が６５０ｍ2／ｇより大きく１０００ｍ2／ｇ以下であることが好ましい。
【００１９】
また、本発明の触媒体において、多孔質シリカは、平均細孔径が２ｎｍより大きく２０ｎｍ以下であり、比表面積が１００〜６５０ｍ2／ｇであることが好ましい。
【００２０】
また、本発明は、基体と、基体の壁面上に形成された酸化物系セラミックス粉体が分散されてなる吸湿性を有する吸湿性コート層と、触媒微粒子とを備え、吸湿性コート層は、多孔質シリカを含み、吸湿性コート層の表面および内部に、触媒微粒子が保持された触媒構造体に関する。
【００２１】
また、本発明の触媒構造体において、基体は、ハニカム構造を有するハニカム基体を含むことが好ましい。
【００２２】
また、本発明の触媒構造体において、ハニカム基体は、金属製またはセラミック製のハニカム基体であることが好ましい。
【００２３】
また、本発明の触媒構造体において、触媒微粒子は、Ｐｔ、Ａｕ、Ｒｈ、Ａｇ、Ｐｄ、Ｉｒからなる群より選択された少なくとも一種以上の金属微粒子であり、且つその平均粒径が１０ｎｍ以下であることが好ましい。
【００２４】
また、本発明の触媒構造体において、触媒微粒子の濃度が、触媒構造体の容量に対して、０．５〜２．０ｇ／Ｌであることが好ましい。
【００２５】
また、本発明の触媒構造体において、触媒微粒子は、ＰｔＲｈ、ＰｔＲｕからなる群より選択された少なくとも一種以上の金属合金微粒子であることが好ましい。
【００２６】
また、本発明は、上述の触媒体、または上述の触媒構造体がフィルタとして備えられた空気調和機に関する。
【００２７】
なお、以下本発明において、有害物質とは、一酸化炭素の他に例えば、トリメチルアミン、ホルムアルデヒド、メチルメルカプタン、メタノール、エタノール、イソプロピルアルコール、アンモニア、一酸化硫黄、硫化水素等を言うものとする。
【発明の効果】
【００２８】
本発明によると、通常の室内環境においても効率的且つ長寿命に一酸化炭素等の有害物質を酸化除去できる触媒体および触媒構造体を提供できる。
【発明を実施するための最良の形態】
【００２９】
以下、本願の図面において、同一の符号は、同一部分または相当部分を表わすものとする。また、図面における長さ、大きさ、幅などの寸法関係は、図面の明瞭化と簡略化のために適宜に変更されており、実際の寸法を表してはいない。
【００３０】
図１は、本発明における触媒構造体の模式図である。以下、図１を参照して説明する。本発明は、吸湿性コート層２０と触媒微粒子１４とを備える触媒体３０、ならびに基体１１と吸湿性コート層２０と触媒微粒子１４とを備える触媒構造体４０に関する。触媒体３０は、吸着物質１３の中に酸化物系セラミックス粉体１２が分散されてなる吸湿性コート層２０に、触媒微粒子１４が保持された構造を備える。触媒構造体４０は、基体としての基体１１の上に吸湿性コート層２０が塗着され、吸湿性コート層２０に触媒微粒子１４が保持された構造を備える。また、触媒構造体４０においても、触媒微粒子１４は、吸湿性コート層２０に保持された構造を備える。該保持された構造とは吸湿性コート層２０の表面および／または内部に触媒微粒子が担持された構造を示す。ここで、本発明において、吸湿性コート層２０の内部に担持されるとは、吸湿性コート層２０の表面に形成された細孔（後述する）に触媒微粒子１４が担持されている状態をいう。
【００３１】
＜触媒体＞
第１の本発明は、吸湿物質１３の中に酸化物系セラミックス粉体１２が分散されてなる吸湿性コート層２０に、さらにこれと接して触媒微粒子１４を備えた触媒体３０である。触媒微粒子１４は、例えば、Ｐｔ、Ａｕ、Ｒｈ、Ａｇ、Ｐｄ、Ｉｒなどを用いることができる。該吸湿物質１３には、多孔質シリカの他、例えば、結着剤などその他のものとの混合物を含んでもよい。ただし、吸着物質１３としては、多孔質シリカであることが好ましい。多孔質シリカの細孔を制御することにより吸湿性コート層２０の特性を操作することができるからである。
【００３２】
該触媒体３０の構成によると、まず、吸湿性コート層２０が大気中の有害物質、例えば、一酸化炭素ガスや一酸化炭素含有の水分を吸収するので、触媒微粒子１４の周囲の水分量が増大する。該触媒微粒子１４の周囲の水分により、触媒微粒子１４による有害物質、特に一酸化炭素の除去活性が高められるので、どのような室内環境においても高効率で一酸化炭素を除去できる。また、空気中の水分を触媒活性を高めるために用いるので、ホプカライトを用いた従来技術のように、長時間使用しても触媒活性が低下することがない。したがって、長寿命な触媒体３０が実現できる。
【００３３】
さらに、本発明において、吸湿性コート層２０は酸化物系セラミックス粉体１２を備える。酸化物系セラミックス粉体１２は、両性酸化物であり、塩基性を有するものであることが好ましい。該塩基性を有する酸化物系セラミックス粉体１２が分散されることによって、吸湿性コート層２０と、触媒微粒子１４との密着性が高まり、触媒微粒子１４が凝集するのを防ぐ役割を果たす。そのため、長期間にわたる触媒体３０の使用に対する耐性が高まり、触媒体３０は長寿命となる。また、吸湿性コート層１３と触媒微粒子１４との間の相互作用により触媒活性が向上するため室温における一酸化炭素の除去がより効率的になる。
【００３４】
ここで、該相互作用とは、酸化物系セラミックス粉体１２が存在することで、触媒微粒子１４との界面に位置する触媒金属（例えば白金）の原子がイオン化されて、触媒微粒子１４と吸湿性コート層２０との密着性が高まる作用のことを示す。そして、該界面において上述した水を触媒とする一酸化炭素等の酸化が生じ、結果として触媒活性が向上する。
【００３５】
＜触媒構造体＞
第２の本発明は、本発明において基体として、例えばハニカム構造を有する基体１１と、基体１１の壁面上に形成された酸化物系セラミックス粉体１２が分散されてなる吸湿性を有する吸湿性コート層２０と、触媒微粒子１４とを備えた触媒構造体４０である。該触媒構造体４０において、吸湿性コート層２０には、酸化物系セラミックス粉体１２が分散され、吸湿物質１３は、多孔質シリカを含み、吸湿性コート層２０の表面および内部には、触媒微粒子１４が担持されている。本発明における基体１１は、吸湿コート層２０を保持するものであれば特に形状は限定されず、例えば発泡体状や粉末状（球状、粒状を含む）、繊維状、布状、またはリング状などの形状のものを用いることができるが、ハニカム構造を有するハニカム基体であることが好ましい。これは、ハニカム基体は、一酸化炭素除去等のために一酸化炭素等を含有する空気が通過する時の圧力損失を小さくすることができるためである。該圧力損失の観点から、ハニカム基体のハニカムチャネル径が３００μｍ以上であることが好ましく、０．５〜１．５ｍｍであることが特に好ましい。
【００３６】
なお、触媒構造体４０における吸湿性コート層２０、触媒微粒子１４は、上述した触媒体３０のものと同様のものを用いることが可能である。
【００３７】
該基体１１は、金属製または、セラミック製であることが好ましい。基体１１が金属製の場合、例えば、ＳＵＳ製である場合、加熱を要する際に熱伝導率が良いために容易に加熱できることから好ましい。
【００３８】
金属製の基体１１は、製造が容易であり、製造コストを下げることができる。ただし、金属製の基体１１は、一般に表面に凹凸が少なく、吸湿性コート層２０との接着性が悪い。そこで、金属製の基体１１の表面に不活性処理を施し、微細な凹凸が形成することでアンカー効果を生じさせて、基体１１と吸湿性コート層２０との接着性が向上させることが好ましい。
【００３９】
セラミック製の基体１１は、金属製の基体１１と同様に製造が容易である。また、セラミック製の基体１１は、セラミック製の基体１１自体の表面に凹凸があるので、吸湿性コート層２０との接着性がよい。
【００４０】
その他、基体１１は、シリカ製であっても良い。製造が容易であり、吸湿性コート層２０との接着性がよいためである。
【００４１】
また、吸湿性コート層２０は、基体１１に好ましくは、１〜３０μｍ、特に好ましくは、１〜２０μｍ塗着されていることが好ましい。
【００４２】
なお、触媒構造体４０は、基体１１と吸湿性コート層２０との間に、粉体アルミナ層などの下地層を備えても良い。
【００４３】
＜酸化物系セラミックス粉体＞
本発明において、「酸化物系セラミックス」には二酸化チタン、酸化ジルコニウム、シリカ、酸化アルミニウム、酸化セリウムなどが含まれる。ただし、酸化物系セラミックス粉体１２として、二酸化チタン粉体または、二酸化チタン粉体と酸化ジルコニウム粉体との混合物を用いることが好ましい。二酸化チタンは、両性酸化物であり塩基性をもつ。したがって、二酸化チタン粉体によって、吸湿性コート層−触媒微粒子間の相互作用がより増強され触媒活性が向上するため室温における一酸化炭素等の除去がより効率的になる。また、酸化ジルコニウムは、両性酸化物であり塩基性をもつ。そして、これらを組み合わせることにより吸湿性コート層−触媒微粒子間の相互作用がより増強され触媒活性が向上するため室温における一酸化炭素等の除去がより効率的になる。
【００４４】
本発明において、吸湿性コート層２０における吸湿物質１３としての多孔質シリカに対し、モル比として珪素が１に対してチタンまたは、チタンとジルコニウムとのモルの和が０．１５〜１．２の割合で酸化物系セラミックス粉体として分散されていることが好ましい。
【００４５】
酸化物系セラミックス粉体１２の分散される割合が過小であると、酸化物系セラミックス粉体１２が上述したような効果を果たすことが困難になる。他方、酸化物系セラミックス粉体１２の分散される割合が１．２を超えると、それ以上割合を増やしても一酸化炭素等の除去効率が上がらなくなる傾向にある。また、触媒構造体４０において、基体１１との接着性も悪くなる虞がある。
【００４６】
ここで、酸化物系セラミックス粉体１２の平均粒径は、特に限定されるものではないが、１００ｎｍ以下であることが好ましく、３０ｎｍ以下であることが特に好ましい。これは、酸化物系セラミックス粉体１２の平均粒径が１００ｎｍを超える場合には、表面積が小さくなり、触媒微粒子と接触する部分が少なくなり性能が上がらなくなる可能性があるためである。
【００４７】
＜吸湿物質＞
図２は、吸湿性コート層における吸着物質としての多孔質シリカの平均細孔径が、触媒微粒子の平均粒径よりも小さい場合の多孔質シリカの動作を示す模式図であり、図３は、吸湿性コート層における吸着物質としての多孔質シリカの平均細孔径が、触媒微粒子の平均粒径よりも大きい場合の多孔質シリカの細孔を示す模式図である。以下、図２、３を参照して、説明する。
【００４８】
本発明において、吸湿物質１３とは、水分を吸着する物質であり、平均細孔径が５０ｎｍ以下の多孔質シリカを含むことが好ましい。吸湿物質１３として、多孔質シリカを用いると、良質な吸湿性コート層２０を形成できる。また、吸湿物質１３としての多孔質シリカの平均細孔径を５０ｎｍ以下とすることにより、効率よく水分を多孔質シリカの細孔内に吸着できる。
【００４９】
ここで、本発明において、多孔質シリカの平均細孔径が好ましくは、０．５ｎｍ〜２ｎｍ、特に好ましくは１〜２ｎｍであり、比表面積が６５０ｍ2／ｇより大きく１０００ｍ2／ｇ以下、特に好ましくは、６５０ｍ2／ｇより大きく８００ｍ2／ｇ以下である構成とすることができる。多孔質シリカ１３において平均細孔径が２ｎｍ以下であるものは、一般にミクロ孔と呼ばれ、このミクロ孔内に一度捕まえた水分は放出されにくいため、触媒微粒子１４の近傍に常に水分が存在しやすくなるという利点がある。
【００５０】
このとき、図２に示すような吸着物質１３としての多孔質シリカの平均細孔径が、触媒微粒子１４の平均粒径よりも小さい場合に含まれる。吸湿性コート層は、多孔質シリカの細孔近傍に触媒微粒子１４を担持している。特に平均細孔径が２ｎｍ以下のミクロ孔と呼ばれる細孔を有する多孔質シリカは、水分吸着能が極めて高い。このため、どのような湿度環境下においても、雰囲気ガス中の水分を効率よく吸着する。この結果、図２に示すように、触媒微粒子１４の周囲には常に水分（Ｈ2Ｏ）が存在し、この水分によって触媒微粒子の一酸化炭素等を酸化して除去する触媒活性が高められる。
【００５１】
この一方で、多孔質シリカ１３におけるミクロ孔において、気体等の分子拡散速度が遅いので、一酸化炭素除去プロセス全体の効率化には不向きとなる可能性がある。
【００５２】
また、本発明において、多孔質シリカの平均細孔径が好ましくは、２ｎｍより大きく２０ｎｍ以下、特に好ましくは２〜１０ｎｍであり、比表面積が好ましくは１００ｍ2／ｇ〜６５０ｍ2／ｇ、特に好ましくは、１２０〜６５０ｍ2／ｇである構成とすることができる。多孔質シリカ１３において平均細孔径が２〜５０ｎｍであるものは、一般にメソ孔と呼ばれ、高湿時に吸着した水分を低湿時に放出する性質を有し、且つ細孔内にも触媒微粒子１４（およそ１〜１０ｎｍ）を存在させやすいという利点がある。
【００５３】
このとき、図３に示すような吸着物質１３としての多孔質シリカの平均細孔径が、触媒微粒子１４の平均粒径よりも大きい場合に含まれる。吸湿性コート層は、多孔質シリカの細孔内および細孔近傍に触媒微粒子１４を担持している。特に平均細孔径が２〜５０ｎｍ以下のメソ孔と呼ばれる細孔を有する多孔質シリカは、水分吸着能はミクロ孔よりは劣るものの、高湿時に吸着した水分を低湿時に放出する性質を有する。この結果、図３に示すように、細孔内に担持された触媒微粒子１４の周囲には常に水分（Ｈ2Ｏ）が存在し、また細孔近傍に担持された触媒微粒子１４の周囲にはメソ孔内の水分が放出されて供給され、この水分によって触媒微粒子１４の一酸化炭素等を酸化して除去する触媒活性が高められる。
【００５４】
この一方で、メソ孔の場合、比表面積がミクロ孔よりも小さくなるため、一酸化炭素等の除去反応場が少なくなり、反応効率が悪くなる可能性がある。
【００５５】
以上のことを考慮して、実際の使用環境に応じて、適宜、多孔質シリカの平均細孔径および比表面積、触媒微粒子の平均粒径を設定することが好ましい。
【００５６】
つまり、常に湿度が低いような環境であればミクロ孔の割合の高い、例えば、孔（ミクロ孔とメソ孔）全体におけるミクロ孔が５０％以上、好ましくは６０％以上の多孔質シリカを用いることが好ましい。一方、日本のように湿度が変化するような環境であればメソ孔の割合の高い、例えば孔全体におけるメソ孔が５０％以上、好ましくは６０％以上の多孔質シリカを用いることが好ましい。また、ミクロ孔、メソ孔を３０〜７０％の割合で併せ持つ多孔質シリカであれば、あらゆる湿度環境に対応できる。
【００５７】
本発明においては、ミクロ孔を有する多孔質シリカ、またはメソ孔を有する多孔質シリカのどちらを用いても、空気中の水分を積極的に利用するため、水分の飽和によって触媒活性が低下することがなく、長期間にわたって一酸化炭素を酸化除去できる。
【００５８】
＜触媒微粉子＞
本発明において、触媒微粒子は、触媒活性の面から、Ｐｔ、Ａｕ、Ｒｈ、Ａｇ、Ｐｄ、Ｉｒからなる群より選択された少なくとも一種以上の金属微粒子である。触媒微粒子の平均粒径は、触媒微粒子の表面積が大きいほど、反応面積が大きくなるので、平均粒径を１０ｎｍ以下とすることが好ましく、２〜５ｎｍとすることが特に好ましい。
【００５９】
また、触媒微粒子は、ＰｔＲｈ、ＰｔＲｕからなる群より選択された少なくとも一種以上の金属合金微粒子であることが特に好ましい。合金化により一酸化炭素への耐性が高まるためである。
【００６０】
本発明の触媒構造体に対する触媒微粒子の濃度は、触媒構造体全体の容量に対して、好ましくは０．５〜２．０ｇ／Ｌ、特に好ましくは、１．０〜２．０ｇ／Ｌである。触媒微粒子の濃度が０．５ｇ／Ｌ未満であると、十分に一酸化炭素等を除去することができない。他方、触媒微粒子の濃度が２．０ｇ／Ｌを超えると、触媒微粒子を増やしても一酸化炭素等の除去効率が上がらなくなるとともに、コスト高になるためである。
【００６１】
＜触媒構造体の製造方法＞
以下に、触媒構造体の製造方法について、吸湿物質として多孔質シリカを用い、酸化物系セラミックス粉体として二酸化チタン粉体を用いて説明するが、これに限定されるものではない。
【００６２】
≪ケイ酸ナトリウム溶液の調整≫
まず、ビーカに脱イオン化した蒸留水を入れ、これにケイ酸ナトリウム溶液を溶解させ、濃度が０．８〜１．５ｍｏｌ／Ｌのケイ酸ナトリウム水溶液を作製する。この時のケイ酸ナトリウム水溶液の温度は２０〜３０℃であることが好ましい。
【００６３】
≪強酸性イオン交換樹脂の添加≫
次に、ケイ酸ナトリウム水溶液に、ｐＨ1が２．６８〜３．６０になるまで、Ｈ+型強酸性イオン交換樹脂を加える。ここで、ｐＨ1とは、強酸性イオン交換樹脂によるイオン交換終了時の水溶液のｐＨのことをいい、該ｐＨによってナトリウムイオンと交換されたＨ+とＯＨ-との中和反応の進行度、つまりナトリウムイオンの交換度合いを認識することができる。このＨ+型強酸性イオン交換樹脂としては、蒸留水に２４時間以上浸したＨ+型強酸性イオン交換樹脂を使用することが好ましく、蒸留水に浸したＨ+型強酸性イオン交換樹脂を６０メッシュ以下のふるいにかけて分別し、ふるいを通ったものを使用することがより好ましい。
【００６４】
≪強酸性イオン交換樹脂の除去≫
次に、ｐＨ1が２．６８〜３．６０にした時点で、Ｈ+型強酸性イオン交換樹脂を加えるのを止め、ふるいでビーカ中の強酸性イオン交換樹脂を取り除いてケイ酸ナトリウム水溶液を調整する。
【００６５】
≪重合≫
次に、強酸性イオン交換樹脂を取り除くと、重合（ゲル化）が進行し、これに伴いｐＨ1は少しずつ増加する。
【００６６】
≪二酸化チタン粉体の添加≫
次に、該ケイ酸ナトリウム水溶液に二酸化チタン粉体を適量加え、超音波などを用いて二酸化チタン粉体を拡散させる。
【００６７】
≪アンモニアの添加≫
次に、このケイ酸ナトリウム水溶液に、ｐＨ2が８．００〜９．３０になるまで、ＮＨ3水溶液を加える。ここで、ｐＨ2とは、ＮＨ3水溶液添加後の水溶液のｐＨのことをいい、該ｐＨによって吸湿性コート層の細孔径を調整することができる。ｐＨ2が８．００〜９．３０になった時点で、ＮＨ3水溶液を加えるのを止めて、シリカゾル溶液を調整する。
【００６８】
≪シリカゾル溶液への浸漬≫
次に、調整した該シリカゾル溶液に、金属製、またはセラミック製のハニカム基体を、５〜２５℃の条件で５〜１０秒間浸漬し、この後該ハニカム基体の水分を乾燥除去する。この浸漬・乾燥サイクルを５〜１０回繰り返す。なおこのとき、ハニカム基体のチャネル径は０．５〜１．５ｍｍであることが好ましい。
【００６９】
≪吸湿性コート層の細孔の拡大≫
シリカを飽和させた、濃度１０％以上で２０℃〜９０℃のＮＨ3水溶液に２〜５０時間浸漬させることにより、吸湿性コート層における多孔質シリカの細孔径を拡大させる。本工程によって、多孔質シリカの表面積を調整することが可能である。この工程は、主にメソ孔を有する吸湿性コート層を作製する場合に必要であり、主にミクロ孔を有する多孔質シリカを作製する場合には、省略してよい。
【００７０】
≪吸湿性コート層の作製≫
この後、２０℃〜３０℃、湿度３０〜６０％の雰囲気中に０．１〜１時間放置する。放置後、１００〜１３０℃の恒温槽の中に１〜２時間放置してエージングして、金属ハニカム１１の上に多孔質シリカと二酸化チタンとを含む吸湿性コート層を形成する。
【００７１】
≪触媒微粒子の担持≫
この様にして作製した吸湿性コート層の上に、平均粒径が１〜１０ｎｍのＰｔ、Ａｕ、Ｒｈ、Ａｇ、Ｐｄ、Ｉｒ等の触媒微粒子を０．５ｇ／Ｌ〜２ｇ／Ｌの割合で担持させる。担持方法は、Ｐｔ等の触媒微粒子を含んだ溶液に、吸湿性コート層を形成した後のハニカム基体を浸漬し、乾燥することにより行なう。担持量の調整は、Ｐｔ等の超微粒子を含んだ溶液のＰｔ等の濃度を変更することにより行なう。このときの該溶液の溶媒としては、水、アルコール等を用いることができる。
【００７２】
ここで、本発明における吸湿性コート層、特に多孔質シリカの比表面積の値は、自動ガス吸着装置（日本ベル社製、ＢＥＬＳＯＲＰ  ＭＩＮＩ）を用いて窒素吸脱着等温線を測定し、得られた吸脱着等温線に対しＢＥＴプロットを適用し解析して、ＢＥＴ比表面積（ｍ2／ｇ）を算出することで得ることができる。
【００７３】
また、吸湿性コート層、特に多孔質シリカの平均細孔径の値は、窒素吸脱着曲線にｔ−ｐｌｏｔ法を適用してメソ細孔容量を求め、以下の数式（１）により求めることができる。
【００７４】
ｄp＝４×Ｖmes／ＳBET    数式（１）
ここで、ｄpは平均細孔径、Ｖmesはメソ細孔容量、ＳBETはＢＥＴ比表面積を示す。
【００７５】
＜空気調和機＞
第３の本発明は、触媒体および／または触媒構造体がフィルタとして用いられてなる空気調和機に関する。図４は、本発明における空気調和機の一形態としての概略の模式図である。なお、この図において、内部構造を示すため一部破断して図示している。
【００７６】
ここで、空気調和機１００とは、一酸化炭素除去装置を含むのは勿論のこと、空気清浄機、除湿機、加湿器、エアーコンディショナー等をも含んだものを意味する。
【００７７】
図４に示すように、空気調和機１００は、外気を空気調和機１００内部に取り入れる吸気口１と、外気を空気調和機１００内部に取り入れ、外部へと送り出す送風手段２と、送風手段２の送風量等を制御する制御手段５と、フィルタ１０と、フィルタ１０を通過した気体を空気調和機１００外部に送り出す排気口８とを備える。空気調和機１００を電気で駆動する場合、電源４と、スイッチ９とを更に備える。
【００７８】
フィルタ１０としては、ハニカム基体上に粉体アルミナ層が形成し、この粉体アルミナ層上に吸湿性コート層が形成され、この吸湿性コート層上に、Ｐｔ、Ａｕ、Ｒｈ、Ａｇ、Ｐｄ、Ｉｒ等の超微粒子が担持されている構造の触媒構造体７が備えられている。
【００７９】
吸気口１には、空気調和機１００に空気を取り入れるための開口が形成されている。吸気口１には、ＨＥＰＡ（Ｈｉｇｈ  Ｅｆｆｉｃｉｅｎｃｙ  Ｐａｒｔｉｃｕｌａｔｅ  Ａｉｒ）フィルタなどの防塵用フィルタが設けられていてもよい。
【００８０】
送風手段２としては、プロペラ状の送風機、あるいは圧力式ノズルなどのように空気を圧縮して空気を送り出す手段を用いることができる。
【００８１】
排気口８には、フィルタ１０を通過した空気を排出するための開口が形成されている。
スイッチ９は、制御手段５と電気的に接続されている。なお、スイッチ９は、制御部５がスイッチ機能を有する電源４と接続されている場合には、省略することができる。
【００８２】
フィルタ１０は、触媒構造体７を備えているため、室温２５℃前後、湿度５０％前後の室内環境で一酸化炭素等を酸化除去する。
【００８３】
そして、一酸化炭素ガス等が除去された空気が、排気口８から排出される。
［実施例］
以下、実施例を挙げて本発明をより詳細に説明するが、本発明はこれらに限定されるものではない。
【００８４】
＜実施例１＞
図１を参照して、実施例１における一酸化炭素等を除去する触媒構造体４０の構造の概要について説明する。
【００８５】
実施例１にかかる触媒構造体４０は、図１に示すように、金属製の基体１１としてのハニカム基体、金属製の基体１１の上に形成された二酸化チタン粉体１２が分散された、平均細孔径が２０ｎｍ以下の吸湿物質１３としての多孔質シリカを備える吸湿性コート層２０と、吸湿性コート層２０上に担持されたＰｔからなる平均粒径５ｎｍの触媒微粒子１４とを備えたものとした。
【００８６】
以下の工程で、触媒構造体４０を作製した。なお、以下の説明では、図１を参照しない。
【００８７】
≪ケイ酸ナトリウム溶液の調整≫
まず、ビーカに脱イオン化した蒸留水を入れ、これにケイ酸ナトリウム溶液を溶解させ、濃度Ｃsが１．０ｍｏｌ／Ｌのケイ酸ナトリウム水溶液を作製した。該ケイ酸ナトリウム水溶液の温度は２５℃とした。
【００８８】
≪強酸性イオン交換樹脂の添加≫
上述のケイ酸ナトリウム水溶液に、ｐＨが、ｐＨ1：２．８０になるまで、Ｈ+型強酸性イオン交換樹脂を加えた。このＨ+型強酸性イオン交換樹脂としては、蒸留水に２４時間以上浸し、６０メッシュ以下のふるいにかけて分別し、ふるいを通ったものを使用した。
【００８９】
≪強酸性イオン交換樹脂の除去≫
ｐＨ1：２．８０となった時点で、Ｈ+型強酸性イオン交換樹脂を加えるのを止め、ふるいでビーカ中のＨ+型強酸性イオン交換樹脂を取り除いた。
【００９０】
≪重合≫
強酸性イオン交換樹脂を取り除くと、重合（ゲル化）が進行し、これに伴いｐＨ1は少しずつ増加していった。
【００９１】
≪二酸化チタン粉体の添加）
強酸性イオン交換樹脂を取り除いた溶液に、二酸化チタン粉体をチタン／珪素のモル比が０．１５の割合になるよう加え、超音波などを用いて粉体を溶液中に拡散させた。
【００９２】
≪アンモニアの添加≫
次に、このケイ酸ナトリウム水溶液に、ｐＨが、ｐＨ2：８．１５になるまで、ＮＨ3水溶液を加える。ｐＨ2：８．１５になった時点で、ＮＨ3水溶液を加えるのを止めて、シリカゾル溶液を調整した。
【００９３】
≪シリカ溶液への浸漬≫
上述のように調整したシリカゾル溶液に、金属製のハニカム基体を、２５℃の条件で５秒間浸漬し、この後水分を乾燥除去した。この浸漬・乾燥サイクルを５回繰り返した。
【００９４】
≪吸湿性コート層の細孔の拡大≫
ここで、実施例１においては、省略したが、主にメソ孔を有する吸湿性シート層を作製する場合には、本「シリカの細孔の拡大」工程が必要である。後述する他の実施例においては、本工程を組み込んで検討した。本工程では、シリカを飽和させた、濃度Ｄ（１０％以上）のＮＨ3水溶液に温度Ｔ1（２０℃〜９０℃）でｔNH3（２〜５０時間）浸漬させることにより、多孔質シリカの細孔径を拡大させた。
【００９５】
≪吸湿性コート層の作製≫
２５℃、湿度５０％の雰囲気中にＴpri：１時間放置した。放置後、Ｔ：１３０℃の恒温槽の中にＴsec:１時間放置してエージングして、金属製のハニカム基体の上に多孔質シリカ１３と二酸化チタン粉体とからなる吸湿性コート層を形成した。
【００９６】
≪触媒微粒子の担持≫
この様にして作製した吸湿性コート層の上に、平均粒径が５ｎｍのＰｔの触媒微粒子を０．５ｇ／Ｌ割合で担持させた。担持方法は、吸湿性コート層２０を形成後のハニカム基体を、Ｐｔの触媒微粒子を含んだ溶液に浸漬し、乾燥することにより行なった。担持量の調整は、Ｐｔの触媒微粒子を含んだ溶液のＰｔの濃度を変更することにより行なう。このときの該溶液の溶媒としては、脱イオン化した蒸留水を用いた。
【００９７】
なお、具体的な作製条件は、ケイ酸ナトリウム溶液としては、和光純薬工業社製ケイ酸ナトリウム溶液を用い、Ｈ+型強酸性イオン交換樹脂としては、ローム・アンド・ハース社製アンバーライトＩＲ１２０−Ｈ−ＡＧを用い、二酸化チタン粉体としては日本アエロジル社製Ｐ−２５を用い、金属製のハニカム基体としてはＳＵＳ（ステンレススチール）ハニカム（ハニカムチャネル径：３００μｍ以上）を用いた。
【００９８】
本発明において、Ｃsはケイ酸ナトリウム水溶液の濃度、ｐＨ1は強酸性イオン交換樹脂によるイオン交換終了時の水溶液のｐＨ、ｐＨ2はＮＨ3水溶液添加後の水溶液のｐＨ、ｔpriはハニカム基体をシリカゾルに浸漬した後にアンモニア水に浸漬することなく恒温槽に投入するまでのエージング時間、ＤはＳＵＳハニカムをシリカゾルに浸漬した後に浸漬する水溶液のＮＨ3濃度、Ｔ1はＮＨ3水溶液に浸漬するときの温度、ｔNH3はＮＨ3水溶液に浸漬する時間、Ｔ2は恒温槽の温度、ｔsecは恒温槽中でのエージング時間を示す。
【００９９】
上述の工程によって、表１に示すような触媒構造体を得た。実施例１の触媒構造体において、吸湿性コート層は、酸化物系セラミックス粉体として二酸化チタン粉体と吸湿物質として多孔質シリカを備えるものであった。該吸湿性コート層において、酸化チタン粉体は、多孔質シリカの中にチタン／珪素のモル比が０．１５分散されていた。また、吸湿性コート層は、比表面積が６１７ｍ2／ｇであり、平均細孔径が２．３９ｎｍであり、層厚は１．５５μｍであった。また、実施例１の触媒構造体は、吸湿性コート層の表面に、触媒微粒子としてのＰｔを担持していた。
【０１００】
＜実施例２〜１０＞
実施例１において記載した方法に従って表１に記載の製造条件で触媒構造体を作製した。また、表１に、実施例１〜１０の触媒構造体における吸湿性コート層の比表面積、平均細孔径および層厚などを示している。
【０１０１】
実施例２、３は、実施例１と比較すると、吸湿性コート層に備える二酸化チタン粉体の分量が異なる。
【０１０２】
実施例４〜６は、それぞれ実施例１〜３と比較すると、製造過程におけるケイ酸ナトリウム水溶液の濃度Ｃsが異なる。したがって、実施例４〜６における触媒構造体は、それぞれ実施例１〜３の触媒構造体と比較して、吸湿性コート層の層厚が異なる。
【０１０３】
実施例７〜９は、それぞれ実施例１〜３と比較すると、製造過程において「吸湿性コート層の細孔の拡大」工程を経ている点が異なる。したがって、実施例７〜９における触媒構造体は、それぞれ実施例１〜３の触媒構造体と比較して、吸湿性コート層の平均細孔径の値が大きい。
【０１０４】
実施例１０は、製造過程において、二酸化チタン粉体に加え、酸化ジルコニウム粉体をモル比として珪素が１に対してジルコニウムが０．６の割合で分散させた。したがって、実施例１０の触媒構造体は、酸化物系セラミックス粉体として二酸化チタン粉体と酸化ジルコニウム粉体とを備えたものとした。酸化ジルコニウム粉体としては、具体的には、日本電工社製ＰＣＳ６０を用いた。
【０１０５】
＜比較例１〜３＞
実施例１において記載した方法に従って表１に記載の製造条件でサンプルを作製した。比較例においては、吸湿性シート層に酸化物系セラミックス粉体が分散されていない。また、表１に、比較例１〜３の触媒構造体の吸湿性コート層の比表面積、平均細孔径および層厚などを示している。
【０１０６】
比較例１のサンプルは、実施例１〜３の触媒構造体と比較すると、吸湿性コート層に備える二酸化チタン粉体を含まない他は、同様の製造工程で作製された。
【０１０７】
比較例２のサンプルは、実施例４〜６の触媒構造体と比較すると、吸湿性コート層に備える二酸化チタン粉体を含まない他は、同様の製造工程で作製された。
【０１０８】
比較例３のサンプルは、実施例７〜９の触媒構造体と比較すると、吸湿性コート層に備える二酸化チタン粉体を含まない他は、同様の製造工程で作製された。
【０１０９】
ここで、比表面積ＳBET（ｍ2／ｇ）は、自動ガス吸着装置（日本ベル社製、ＢＥＬＳＯＲＰ  ＭＩＮＩ）を用いて窒素吸脱着等温線を測定し、得られた吸脱着等温線に対しＢＥＴプロットを適用し解析して算出した。そして、窒素吸脱着曲線にｔ−ｐｌｏｔ法を適用して吸湿性コート層２０の平均細孔径ｄpを求めた。
【０１１０】
【表１】
2008229587.tif 000003
【０１１１】
実施例１〜１０で作製された触媒構造体における吸湿性コート層の多孔質シリカの平均細孔径ｄpは、２．３９〜８．８３ｎｍであり、ＢＥＴ比表面積ＳBETは、１０１〜６１７ｍ2／ｇであり、層厚ｄcは１．１２〜４．５２μｍであった。
【０１１２】
＜実施例１１＞
実施例１１における触媒構造体は、金属製のハニカム基体の代わりにセラミック製のハニカム基体を用いた以外は、実施例１と同様の製造条件で作製された。したがって、実施例１の触媒構造体と実施例１１の触媒構造体とを比較すると、比表面積、平均細孔径および層厚の値は、ほとんど相違ないものであった。なお、該セラミック製のハニカム基体には表面処理を施さなかった。セラミック製のハニカム基体としては、日本ガイシ社製ハニセラムを用いた。
【０１１３】
＜実施例１２〜２０＞
実施例１１において記載した方法に準じて表２に記載の製造条件で触媒構造体を作製した。また、表２に、実施例１１〜２０の触媒構造体の吸湿性コート層の比表面積、平均細孔径および層厚などを示している。
【０１１４】
実施例１２、１３の触媒構造体は、実施例１１の触媒構造体と比較すると、吸湿性コート層に備える二酸化チタン粉体の分量が異なる。
【０１１５】
実施例１４〜１６の触媒構造体は、それぞれ実施例１１〜１３の触媒構造体と比較すると、製造過程におけるケイ酸ナトリウム水溶液の濃度Ｃsが異なる。したがって、実施例１４〜１６の触媒構造体は、それぞれ実施例１１〜１３の触媒構造体と比較して、吸湿性コート層の層厚が異なる。
【０１１６】
実施例１７〜１９の触媒構造体は、それぞれ実施例１１〜１３の触媒構造体と比較すると、製造条件において「吸湿性コート層の細孔の拡大」工程を経ている点が異なる。したがって、実施例１７〜１９の触媒構造体は、それぞれ実施例１１〜１３の触媒構造体と比較して、吸湿性コート層の平均細孔径の値が大きい。
【０１１７】
実施例２０は、製造過程において、二酸化チタン粉体に加え、酸化ジルコニウム粉体をモル比として珪素が１に対してジルコニウムが０．６の割合で分散させた。したがって、実施例２０の触媒構造体は、酸化物系セラミックス粉体として二酸化チタン粉体と酸化ジルコニウム粉体とを備えたものとした。酸化ジルコニウム粉体としては、具体的には、日本電工社製ＰＣＳ６０を用いた。
【０１１８】
＜比較例４〜６＞
実施例１１において記載した方法に準じて表２に記載の製造条件でサンプルを作製した。比較例においては、吸湿性シート層に酸化物系セラミックス粉体が分散されていない。また、表２に、比較例４〜６の触媒構造体の吸湿性コート層の比表面積、平均細孔径および層厚などを示している。
【０１１９】
比較例４におけるサンプルは、実施例１１〜１３の触媒構造体と比較すると、吸湿性コート層に備える二酸化チタン粉体を含まない他は、同様の製造工程で作製された。
【０１２０】
比較例５におけるサンプルは、実施例１４〜１６の触媒構造体と比較すると、吸湿性コート層に備える二酸化チタン粉体を含まない他は、同様の製造工程で作製された。
【０１２１】
比較例６におけるサンプルは、実施例１７〜１９の触媒構造体と比較すると、吸湿性コート層に備える二酸化チタン粉体を含まない他は、同様の製造工程で作製された。
【０１２２】
【表２】
2008229587.tif 000004
【０１２３】
＜吸湿性の検討＞
表３に実施例２における触媒構造体の吸湿性コート層と二酸化チタン粉体（表中ＴｉＯ2微粒子と記載）自体との水蒸気吸着量と水蒸気相対圧との関係を示す。
【０１２４】
【表３】
2008229587.tif 000005
【０１２５】
表３において、Ｖpは吸湿性コート層２０の細孔容積、Ｖmは水蒸気吸着量を液体に換算したもの、Ｐ／Ｐ0は水蒸気の相対圧である。実施例２における吸湿性コート層の容積に対する水蒸気吸着量は、二酸化チタン粉体の容積に対する水蒸気吸着量に比べて大きかった。したがって、二酸化チタン粉体単独よりも、多孔質シリカと二酸化チタン粉体とを混合した吸湿性コート層のほうが、吸湿性が高いという効果が示された。したがって、二酸化チタン粉体を単独で触媒として用いるより、二酸化チタン粉体を本発明の吸湿性コート層に担持した方が、二酸化チタン粉体の周囲に水分を存在させることが可能であることが示された。
【０１２６】
＜ガス湿度とＣＯ除去率との関係＞
室温（２５℃）において、実施例３、９および１０の触媒構造体および比較例１および３におけるサンプルについて、異なるガス湿度条件下におけるＣＯの酸化で発生するＣＯ2濃度とＣＯの除去率とを測定した。各ガス湿度条件において、ＣＯ濃度は２００ｐｐｍ、空間速度（ＳＶ値）は６１０００／ｈｒとした。この結果を表４に示す。
【０１２７】
【表４】
2008229587.tif 000006
【０１２８】
なお、実施例３の触媒構造体は、ミクロ孔を有する多孔質シリカを備えるものであり、実施例９の触媒構造体は、メソ孔を有する多孔質シリカを備えるものであった。
【０１２９】
表４から示されるように、実施例３、９および１０の触媒構造体ならびに比較例１および３におけるサンプル全てにおいて、ガス湿度が高いほどＣＯ除去率が高くなる傾向にあることが示された。また、実施例３、９および１０の触媒構造体のほうが、比較例１および３におけるサンプルよりも、低いガス湿度においても高いＣＯ除去率が得られることが示された。
【０１３０】
以上より、次のように考えられる。触媒微粒子としてのＰｔの一酸化炭素酸化の除去触媒活性は、Ｐｔの周囲に水分が多いほど高まる。実施例３、９および１０の触媒構造体では、Ｐｔは吸湿性シート層上に担持されており、また、二酸化チタン粉体上にも担持されている。よって、実施例３、９および１０の触媒構造体のほうが、比較例１および３でにおけるサンプルよりも高いＰｔの触媒活性を示すため、ＣＯ除去率が高まった。
【０１３１】
また、ミクロ孔を有する多孔質シリカを備えた実施例３の触媒構造体と、メソ孔を有する多孔質シリカを備えた実施例９の触媒構造体との間に、一酸化炭素除去性能について有意な差がないことがわかった。
【０１３２】
また、触媒微粒子として、Ｐｔに代えて、Ａｕ、Ｒｈ、Ａｇ、Ｐｄ、Ｉｒ、ＰｔＲｕ、ＰｔＲｈを用いた場合にも、上記と同様の結果が得られた。
【０１３３】
また、実施例１３、１９および２０の触媒構造体に対して、同様の方法でガス湿度とＣＯ除去率との関係について検討したところ、実施例３、９および１０の触媒構造体と同様の結果が得られた。
【０１３４】
＜空間速度とＣＯ除去率との関係＞
実施例３、９および１０の触媒構造体ならびに比較例１および３におけるサンプルについて、異なる空間速度（ＳＶ値）でＣＯを除去する実験を行なった。ＳＶ値と、ＣＯ除去率との関係を表５に示す。なお、環境温度は、２５℃、湿度５０％とした。
【０１３５】
【表５】
2008229587.tif 000007
【０１３６】
表５からわかるように、実施例３、９および１０の触媒構造体のほうが、比較例１および３におけるサンプルよりも、どのＳＶ値においても高いＣＯ除去率が得られることが分かった。また、ＳＶ値が大きくなるに従い、比較例１および３におけるサンプルでは大きく一酸化炭素（ＣＯ）除去率が低下しているが、実施例３、９および１０のいずれの触媒構造体でもＳＶ値が大きくなっても、一酸化炭素（ＣＯ）除去率に大きな変化が見られないことがわかった。
【０１３７】
以上より、次のように考えられる。比較例１および３におけるサンプルでは、Ｐｔの触媒活性が低いため、空間速度（ＳＶ値）が高まるに伴い、除去できない一酸化炭素量が増大する。他方、実施例における触媒構造体では、水分によってＰｔの触媒活性が高められているため、空間速度（ＳＶ値）が高くなっても、高い一酸化炭素除去率が得られる。
【０１３８】
また、ミクロ孔を有する多孔質シリカを備えた実施例３の触媒構造体と、メソ孔を有する多孔質シリカを備えた実施例９の触媒構造体との間に、一酸化炭素除去性能について有意な差がないことがわかった。
【０１３９】
なお、触媒微粒子として、Ｐｔに代えて、Ａｕ、Ｒｈ、Ａｇ、Ｐｄ、Ｉｒ、ＰｔＲｕ、ＰｔＲｈを用いた場合にも、上記と同様の結果が得られた。
【０１４０】
また、実施例１３、１９および２０の触媒構造体に対して、同様の方法でガス湿度とＣＯ除去率との関係について検討したところ、実施例３、９および１０の触媒構造体と同様の結果が得られた。
【０１４１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１４２】
以上説明したように、本発明によると、湿度条件にかかわらず、長時間にわたって一酸化炭素を除去可能な一酸化炭素除去のための触媒体および触媒構造体ならびにこれらを用いた空気調和機を提供できる。
【図面の簡単な説明】
【０１４３】
【図１】本発明における触媒構造体の模式図である。
【図２】吸湿性コート層における吸着物質としての多孔質シリカの平均細孔径が、触媒微粒子の平均粒径よりも小さい場合の多孔質シリカの細孔を示す模式図である。
【図３】吸湿性コート層における吸着物質としての多孔質シリカの平均細孔径が、触媒微粒子の平均粒径よりも大きい場合の多孔質シリカの細孔を示す模式図である。
【図４】本発明における空気調和機の一形態としての概略の模式図である
【符号の説明】
【０１４４】
１  吸気口、２  送風手段、４  電源、５  制御手段、７  触媒構造体、８  排気口、９  スイッチ、１０  フィルタ、１１  基体、１２  酸化物系セラミックス粉体、１３  吸湿物質、１４  触媒微粒子、２０  吸湿性コート層、３０  触媒体、４０  触媒構造体、１００  空気調和機。
【図１】
2008229587.tif 000008
【図２】
2008229587.tif 000009
【図３】
2008229587.tif 000010
【図４】
2008229587.tif 000011